다음 으로 , CuK α 특성 X 선 회절 스펙트럼 에 있 어서 의 브래그 각 ( 2 θ ㅁ 0 . 20 ) 이 , 7 . 5 °, 9 . 9 °, 12 . 5 °, 16 . 3 °, 18 . 6 °, 25 . 1 ° 및 28 . 3 ° 에 강한 회절 피크 를 갖 는 히드록시 갈륨 프탈 로 시아닌 을 1 질 량부 , 폴리비닐 부티 랄 ( 에스 - 렉 BM - S , 세 키스 이가 가 쿠 사제 ) 을 1 질 량부 , 및 아세트산 n - 부틸 을 100 질 량부 혼합 하 여 , 또한 유리 비드 와 함께 페이트 쉐이 커 로 1 시간 처리 하 고 분산 하 여 , 전하 발생 층 형성 용 도포 액 을 얻 었 다 . 이 도포 액 을 하인 층 위 에 침지 도포 하 고 100 ℃ 에서 10 분 간 가열 건조 하 여 , 막 두께 0 . 15 ㎛ 의 전하 발생 층 을 형성 했 다 .